(57)【特許請求の範囲】
【請求項１】
熱可塑性エラストマーからなる繊維と綿とを交編したリバーシブル構造の編地からなるアトピー性皮膚炎患者用肌着であって、
前記熱可塑性エラストマーからなる繊維が肌側に配置され、綿が外側に配置されており、
前記熱可塑性エラストマーは、ポリアミド系エラストマーであり、かつ、前記熱可塑性エラストマーからなる繊維の割合は５重量％以上であり、
ＪＩＳ  Ｌ  １０１８に準拠した方法で測定した剛軟度が１〜１０ｃＮ、及び、
水中に１時間浸漬し、５分間脱水した後、２０℃、６５％ＲＨの雰囲気に放置した場合、水分率が５％となるまでの時間が６０分以下であり、
ＪＩＳ  Ｌ  １９０７に準拠した方法で測定した吸水速度が５〜１５ｃｍ、又は、
２ｇ／Ｌのベンゾパープリン水溶液１００μＬを滴下して１分間経過後の拡散径が１．８〜６．０ｃｍである
ことを特徴とするアトピー性皮膚炎患者用肌着。
【請求項２】
ＪＩＳ  Ｌ０８４４に準拠した方法で洗濯を１０回行った後のＪＩＳ  Ｌ  １０１８に準拠した方法で測定した剛軟度が５〜３０ｃＮであることを特徴とする請求項１記載のアトピー性皮膚炎患者用肌着。
【請求項３】
熱可塑性エラストマーは、ポリエーテルブロックアミド共重合体であることを特徴とする請求項１又は２記載のアトピー性皮膚炎患者用肌着。
【発明の詳細な説明】
【技術分野】
【０００１】
本発明は、アトピー性皮膚炎の患者が長時間着用した場合であっても、患部の不快感や症状の悪化が起こりにくく、安全に使用することが可能なアトピー性皮膚炎患者用肌着に関する。
【背景技術】
【０００２】
近年、アトピー性皮膚炎患者の増加が顕著であり社会現象となってきている。このようなアトピー性皮膚炎の発症機序には明らかにされていない部分が多く、治療方法はいまだ確立されていない。
【０００３】
アトピー性皮膚炎のような疾患がある場合、皮膚は非常に敏感な状態にあるため、肌に直接に長時間接触する肌着の安全性は極めて重要となる。特に、アトピー性皮膚炎における掻痒は著しく、掻けば症状が悪化し、更に掻痒が増大するという悪循環を招くことから、アトピー性皮膚炎患者が着用する肌着は皮膚への負担の少ないものが必要とされる。
一般的には、アトピー性皮膚炎患者も綿製の肌着を着用するのが主流であるが、綿製の肌着は、長時間の着用によって、痒みの増大や患部の拡大等の症状悪化を招くことがあった。特に、乳幼児は皮膚が敏感であることから、この傾向が顕著であった。
【０００４】
これに対して、特許文献１には、繊維表面にグリチルリチン酸等が固着された抗アトピー性繊維構造物が開示されている。また、特許文献２には、特定のエチレン−ビニルアルコール系共重合体からなる長繊維を用い、精神発汗変位量の変動係数が所定の範囲内である肌着が開示されている。しかしながら、特許文献１及び２に記載の肌着では、アトピー性皮膚炎患者に対する皮膚刺激軽減、症状抑制の効果の検証が充分に行われておらず、アトピー性皮膚炎患者の皮膚刺激の軽減や症状の抑制等が充分に達成されていなかった。
【特許文献１】特開平１０−１３１０４３号公報
【特許文献２】特開２００４−２６３３１１号公報
【発明の開示】
【発明が解決しようとする課題】
【０００５】
本発明は、上記現状に鑑み、アトピー性皮膚炎の患者が長時間着用した場合であっても、患部の不快感や症状の悪化が起こりにくく、安全に使用することが可能なアトピー性皮膚炎患者用肌着を提供することを目的とする。
【課題を解決するための手段】
【０００６】
本発明は、熱可塑性エラストマーからなる繊維を有するアトピー性皮膚炎患者用肌着であって、ＪＩＳ  Ｌ  １０１８に準拠した方法で測定した剛軟度が１〜１０ｃＮ、及び、水中に１時間浸漬し、５分間脱水した後、２０℃、６５％ＲＨの雰囲気に放置した場合、水分率が５％となるまでの時間が６０分以下であり、ＪＩＳ  Ｌ  １９０７に準拠した方法で測定した吸水速度が５〜１５ｃｍ、又は、２ｇ／Ｌのベンゾパープリン水溶液１００μＬを滴下して１分間経過後の拡散径が１．８〜６．０ｃｍであるアトピー性皮膚炎患者用肌着である。
以下に本発明を詳述する。
【０００７】
本発明のアトピー性皮膚炎患者用肌着は、熱可塑性エラストマーからなる繊維を有する。上記熱可塑性エラストマーからなる繊維は、高い柔軟性や吸水性を有することから、清涼感を与えつつ、優れた風合いや肌触りを有する肌着が得られる。
【０００８】
上記熱可塑性エラストマーとしては特に限定されないが、ポリアミド系エラストマー及び／又はポリエステル系エラストマーが好適である。
【０００９】
上記ポリアミド系エラストマーとしては特に限定されず、例えば、ポリエーテルブロックアミド共重合体、ポリエーテルアミド共重合体、ポリエステルアミド共重合体等が挙げられる。これらは単独で用いられてもよく、２種以上が併用されてもよい。
これらのポリアミド系エラストマーのうち市販されているものとしては、例えば、ペバックス（アルケマ社製）、ＵＢＥナイロン（宇部興産社製）、グリロンＥＬＸ、グリルアミドＥＬＹ（以上、エムス昭和電工社製）、ダイアミド、ベスタミド（以上、ダイセル・デクサ社製）等が挙げられる。
【００１０】
上記ポリエステル系エラストマーとしては特に限定されず、例えば、ポリエーテルエステル共重合体、ポリエステルエステル共重合体等が挙げられる。これらは単独で用いられてもよく、２種以上が併用されてもよい。
これらのポリエステル系エラストマーのうち市販されているものとしては、例えば、グリラックス（大日本インキ化学工業社製、ヌーベラン（帝人化成社製）、ペルプレン（東洋紡績社製）、ハイトレル（東レ・デュポン社製）、プリマロイ（三菱化学社製）等が挙げられる。
【００１１】
これらの熱可塑性エラストマーのなかでも、下記式（１）で表されるポリエーテルブロックアミド共重合体は、紡糸性に優れ、高い柔軟性、吸水性及び水分拡散性を有する肌着が得られることから特に好適である。このようなポリエーテルブロックアミド共重合体のうち市販されているものとしては、例えば、ペバックス（アルケマ社製）等が挙げられる。
【００１２】
【化１】
0005009701.tif 000002
【００１３】
式（１）中、ＰＡはポリアミドを表し、ＰＥはポリエーテルを表す。
【００１４】
上記熱可塑性エラストマーからなる繊維の単糸繊度の好ましい下限は０．５デシテックス、好ましい上限は５デシテックスである。また、総繊度の好ましい下限は２０デシテックス、好ましい上限は１５０デシテックスである。単糸繊度及び総繊度を上記範囲内とすることで、本発明の効果を更に良好に実現することができる。
【００１５】
本発明のアトピー性皮膚炎患者用肌着に用いられる繊維に含まれる樹脂成分としては、上記熱可塑性エラストマー単独であってもよいが、樹脂成分として熱可塑性エラストマーのみからなる繊維は、一般に、べたつき感があり紡糸も困難となる場合があることから、上記熱可塑性エラストマー以外の他の樹脂と併用してもよい。
【００１６】
本発明のアトピー性皮膚炎患者用肌着に用いられる繊維に含まれる樹脂成分が、上記熱可塑性エラストマーと他の樹脂とからなる場合は、これらの樹脂の混合物を紡糸してもよく、他の樹脂からなる繊維の周りを上記熱可塑性エラストマーを含む樹脂が覆う芯鞘構造、カバリング等を有するものであってもよい。
上記他の樹脂としては特に限定されず、例えば、混合して紡糸する場合にはナイロン１２等のポリアミド系樹脂等；芯鞘構造の芯とする場合にはナイロン６、ポリエステル、綿、レーヨン等が挙げられる。
【００１７】
また、本発明のアトピー性皮膚炎患者用肌着は、上記熱可塑性エラストマーからなる繊維のみを編成したものであってもよいが、本発明の目的を阻害しない範囲で、肌触り等の肌着に必要な要件を改善する目的で、他の繊維と交編してもかまわない。このような他の繊維としては特に限定されないが、例えば、綿、ナイロン６、ナイロン１２等のポリアミド系樹脂等；ポリエステル、レーヨン等が挙げられる
【００１８】
上記熱可塑性エラストマーからなる繊維と他の繊維とを交編する場合、上記熱可塑性エラストマーからなる繊維の割合の好ましい下限が５重量％である。５重量％未満であると、本発明の効果を達成できないことがある。
【００１９】
本発明のアトピー性皮膚炎患者用肌着は、ＪＩＳ  Ｌ  １０１８に準拠した方法で測定した剛軟度の下限が１ｃＮ、上限は１０ｃＮである。１ｃＮ未満であると、肌着の風合いが柔らかくなりすぎ、皮膚にまとわりついてアトピー性皮膚炎の症状を悪化させる。１０ｃＮを超えると、肌着の風合いが硬くなりすぎ、アトピー性皮膚炎の患部を刺激し、皮膚への負担が大きくなる。なお、上記剛軟度は、ＪＩＳ  Ｌ１０１８  ８．２２．５  Ｅ法（ハンドルオメーター法）に従い、タテ方向の剛軟度を測定するものとする。
【００２０】
また、本発明のアトピー性皮膚炎患者用肌着は、洗濯を１０回行った後のＪＩＳ  Ｌ  １０１８に準拠した方法で測定した剛軟度の下限が５ｃＮ、上限は３０ｃＮである。綿製の肌着は洗濯後に硬くなりやすいという特徴を有しているが、本発明のアトピー性皮膚炎患者用肌着は、洗濯後も高い柔軟性を有する。なお、上記洗濯は、ＪＩＳ  Ｌ０８４４に準拠した方法で行う。
【００２１】
本発明のアトピー性皮膚炎患者用肌着は、水中に１時間浸漬し、５分間脱水した後、２０℃、６５％ＲＨの雰囲気に放置した場合、水分率が５％となるまでの時間（以下、単に乾燥時間ともいう）の上限が６０分である。６０分を超えると、長時間着用した場合にべとついたり、肌触りが悪くなったりして、アトピー性皮膚炎患者の不快感が増大する。好ましい上限は５０分である。
なお、上記乾燥時間は、所定のサイズの生地に裁断し、生地を水中に１時間浸漬し、５分間脱水機を用いて脱水した後、２０℃、６５％ＲＨの雰囲気に放置し、生地の水分率が５％となるまでの時間を測定することにより求めることができる。また、上記脱水は、ラウンドメーター脱水機（スガ試験機社製、ＬＭ−１２Ｄ）を用い、回転数１７００ｒｐｍにて行う。
【００２２】
本発明のアトピー性皮膚炎患者用肌着は、ＪＩＳ  Ｌ  １９０７に準拠した方法で測定した吸水速度が５〜１５ｃｍ、又は、２ｇ／Ｌのベンゾパープリン水溶液１００μＬを滴下して１分間経過後の拡散径が１．８〜６．０ｃｍである。
本発明のアトピー性皮膚炎患者用肌着は、上述した範囲の吸水速度又は拡散径を満たすことで、汗等による蒸れを抑制して患部への負担を軽減することができる。
【００２３】
本発明のアトピー性皮膚炎患者用肌着は、ＪＩＳ  Ｌ  １９０７に準拠した方法で測定した吸水速度の下限が５ｃｍ、上限は１５ｃｍである。５ｃｍ未満であると、吸水性が悪いため、汗等による蒸れが生じて患部への負担が増大し、１５ｃｍを超えると、必要以上に水分を奪うことで、患部への負担が大きくなる。なお、上記吸水速度は、ＪＩＳ  Ｌ  １９０７のパイレック法に従って測定するものとする。
【００２４】
本発明のアトピー性皮膚炎患者用肌着は、２ｇ／Ｌのベンゾパープリン水溶液１００μＬを滴下して１分間経過後の拡散径の下限が１．８ｃｍ、上限は６．０ｃｍである。１．８ｃｍ未満であると、拡散性が悪いため、汗等による蒸れが生じて患部への負担が増大し、６．０ｃｍを超えると、必要以上に水分を奪うことで、患部への負担が大きくなる。好ましい下限は２．５ｃｍ、好ましい上限は５．０ｃｍである。なお、上記拡散径は、所定の大きさの試験片の上から１００μＬのベンゾパープリン水溶液を垂らして１分間放置した後、更に３分間放置し、ベンゾパープリン水溶液で染着した部分の最大長と最小長とを測定することにより求めることができる。
【００２５】
本発明のアトピー性皮膚炎患者用肌着を製造する方法としては特に限定されないが、例えば、熱可塑性エラストマーからなる樹脂ペレットを用いて溶融紡糸を行うことにより、熱可塑性エラストマーからなる原糸を作製する。次いで、得られた原糸を用いて、綿等の天然繊維やポリエステル等の合成繊維と編み立てを行うことにより、アトピー性皮膚炎患者用肌着を作製する方法等を用いることができる。
【発明の効果】
【００２６】
本発明によれば、アトピー性皮膚炎の患者が長時間着用した場合であっても、患部の不快感や症状の悪化が起こりにくく、安全に使用することが可能なアトピー性皮膚炎患者用肌着を提供することができる。
【発明を実施するための最良の形態】
【００２７】
以下に実施例を掲げて本発明を更に詳しく説明するが、本発明はこれら実施例のみに限定されるものではない。
【００２８】
（実施群）
熱可塑性ポリアミド系エラストマーであるポリエーテルブロックアミド共重合体（アルケマ社製、「ペバックス  １０４１ＳＡ０１」）からなる樹脂ペレットを用い、溶融紡糸法にて製糸を行い繊度８０デシテックスの原糸を得た。
次いで、ポリエーテルブロックアミド共重合体からなる原糸を用いた繊維（８０デシテックス／３４フィラメント）を肌側に配置し、綿（６０番手単糸）を外側に配置して、フライス編機によりリバーシブル構造の編地を編成し、これを用いて肌着を製造した。なお、得られた肌着の組成は、ポリエーテルブロックアミド共重合体からなる原糸を用いた繊維が４２％、綿が５８％であった。
【００２９】
（対照群）
綿（６０番手単糸）１００％の肌着を作製した。
【００３０】
（評価）
実施群及び対照群で得られた肌着について、以下に示す評価を行った。
【００３１】
（１）剛軟度
ＪＩＳ Ｌ １０１８の８．２２．５  Ｅ法（ハンドルオメーター法）に従い、２０ｃｍ×２０ｃｍの試験片のタテ方向を幅２０ｍｍのスリット上にスリットと直角になるようにセットし、試験片から６．７ｃｍ（試験幅の１／３）の位置をペネトレーターのブレードを８ｍｍ下降させ、この時の抵抗値を剛軟度としてｎ＝３の平均値で評価した。
また、ＪＩＳ  Ｌ０８４４に従って、洗濯を１０回行った後の剛軟度についても同様に測定した。
【００３２】
（２）吸水性
ＪＩＳ  Ｌ  １９０７の「パイレック法」に従い、２００ｍｍ×２５ｍｍの試験片の下端が水に浸漬するように調整し、１０分間放置後の水の上昇高さを測定した。測定はタテ方向、ヨコ方向のそれぞれについて行い（ｎ＝５）、平均値を算出した。
【００３３】
（３）拡散性
１０ｃｍ×５ｃｍの大きさの試験片を、表面にフッ素樹脂シートを表面に貼り付けたアクリル板（１１．５ｃｍ×６．２ｃｍ、重さ２８ｇ）上に置き、その上から２ｇ／Ｌのベンゾパープリン水溶液１００μＬを垂らして１分間放置した後、この上に表面にフッ素樹脂シートを表面に貼り付けたアクリル板（１１．５ｃｍ×６．２ｃｍ、重さ２８ｇ）をフッ素樹脂シート側が生地に接するように置き、更に３分間放置した。３分間放置後、ベンゾパープリン水溶液で染着した部分の最大長と最小長とを測定した。
【００３４】
（４）速乾性
タテ１０×ヨコ２０ｃｍにカットした生地を水中に１時間浸漬した後、ラウンドメーター脱水機（スガ試験機社製、ＬＭ−１２Ｄ）を用いて回転数１７００ｒｐｍで５分間脱水した。脱水した生地を吊るし、２０℃、６５％ＲＨの条件で放置し、生地の水分率が５％となるまでの時間を測定した。なお、生地の水分率は、乾燥時の生地の重さに対する水の重さの割合を表す。
【００３５】
（５）透湿性
ＪＩＳ  Ｌ  １０９９（繊維製品の透湿度試験法）の「Ａ−２ウォーター法」に従い、保温性試験機（ＹＡＭＡＧＵＣＨＩ  ＳＣＩＥＮＣＥ  ＩＮＤ．ＣＯ．，ＬＴＤ社製）を用いて透湿性を測定した。
【００３６】
（６）着用試験
表１に示す性別、年齢、身長、体重の小児アトピー性皮膚炎患者に、実施群及び比較群の肌着をそれぞれ着用した後、以下の評価を行った。なお、各評価は着用前に２回、着用後に２回（２週間後、４週間後）行い、着用前及び着用後の平均値及び標準偏差を算出した。
また、着用後の平均値について、各群内及び両群間でのｐ値を算出し、ｔ検定を用いた統計的検定を行った。検定は、全て両側検定にて行い、ｐ＜０．０５の場合、統計的に有意な差があると判断した。
【００３７】
【表１】
0005009701.tif 000003
【００３８】
（６−１）ＳＣＯＲＡＤ（Ｓｃｏｒｉｎｇ  ａｔｏｐｉｃ  ｄｅｒｍａｔｉｔｉｓ）
アトピー性皮膚炎重症度の評価をＳＣＯＲＡＤの規定に基づき評価した。評価は、全身と肌着部分について行った。
ＳＣＯＲＡＤは皮診の範囲、各皮診の要素の重要度（紅斑、浮腫／丘疹、滲出／痂皮、苔癬化、掻破痕、皮膚乾燥）、自覚症状（痒み、不眠）を点数化したものであり、皮診の範囲及び重要度の判定は、医師が行い、自覚症状の判定は、患者の親が行った。
【００３９】
（６−２）角質水分量測定（ＳＣＨ）
図１に示した箇所（１）の角質水分量をＣｏｒｎｅｏｍｅｔｅｒＣＭ８２０（Ｃｏｕｒａｇｅ  ａｎｄ  Ｋｈａｚａｋａ社製）を用いて測定した。なお、角質水分量の測定は５回行い、その平均値を測定値とした。
【００４０】
（６−３）水分蒸散量測定（ＴＥＷＬ）
図１に示した箇所（１）の水分蒸散量をＴｅｗａｍｅｔｅｒ  ＴＭ３００（Ｃｏｕｒａｇｅ  ａｎｄ  Ｋｈａｚａｋａ社製）を用いて測定した。なお、水分蒸散量の測定は５回行い、その平均値を測定値とした。
【００４１】
（６−４）成長ホルモンの測定
夜間尿を起床時に採取し、ＣＬＥＩＡ法（化学発行・酵素免疫測定法）によって、試薬キットとしてヒタザイム  ＣＬ  ＧＨ−Ｕ（販売元：（株）カイノス、製造元：日立化成工業（株））、測定機器としてＬｕｍｉｎｏ  ｍｅｔｅｒ  ＭＭ−２００（コロナ電気社製）を用いることにより、成長ホルモンの測定を行った。なお、尿は凍結して保存し、分析は全て同じ研究室にて行った。また、解析にはクレアチニン補正値（ｐｇ／ｍｇ／Ｃｒ）を使用した。
【００４２】
（６−５）コルチゾール及びｓ−ＩｇＡの測定
コルチゾール及びｓ−ＩｇＡの測定は，脱脂綿を口に含む方法で唾液を採取し、以下の方法でおこなった。なお、測定前には，口内の洗浄を行い、測定時間は１分３０秒に統一した。また、日内変動のため、測定時間を１３時から１７時の間とし、個人内では可能な範囲で統一し、分析は全て同じ研究室にて行った。
【００４３】
（ｉ）唾液中コルチゾールの測定
ＲＩＡ法（チューブ固相法）に基づく方法で測定した。具体的には、血中及び尿中コルチゾール測定用キット（ＧａｍｍｍａＣｏａｔＴＭ  Ｃｏｒｔｉｓｏｌ（ＤｉａＳｏｒｉｎ社製））を用い、検体中のコルチゾールとヨウ素１２５で標識した１２５Ｉ−コルチゾールを、チューブに塗布した抗コルチゾール抗体と競合的に反応させる。反応終了後、未反応の溶液を吸引除去後、チューブ内に残った抗原抗体反応物の放射線量をγカウンターで計測する。得られた標準曲線からサンプル中のコルチゾール濃度を読み取った。
なお、唾液中コルチゾール測定を可能にするため、血清、尿では２０倍希釈しているところを、希釈せずに唾液をサンプリングすることにより検出ができるように改良を行った。
【００４４】
（ｉｉ）唾液中ｓ−ＩｇＡの測定
ＥＩＡ法（競合法）に基づく方法で測定した。具体的には、測定キット（Ｓａｌｉｖａｒｙ  Ｓｅｃｒｅｔｏｒｙ  ＩｇＡ（Ｓａｌｉｍｅｔｒｉｃｓ社製））を用い、ＨＲＰ標識抗ヒトｓ−ＩｇＡ抗体と検体を一次反応させた後、ヒトｓ−ＩｇＡがコーティングされたプレートに反応液を分注し二次反応を行った。洗浄後、発色液（酵素基質液；ＴＭＢ）を添加し発色反応させ、反応停止液を分注し反応を停止させた。次いで、プレートリーダにて波長４５０ｎｍで測定し、得られた標準曲線からｓ−ＩｇＡ濃度を算出した。
【００４５】
【表２】
0005009701.tif 000004
【００４６】
表２に示すように、実施群では、ＳＣＯＲＡＤ試験、角質水分量測定（ＳＣＨ）及び水分蒸散量測定（ＴＥＷＬ）において、良好な結果が得られたが、特に角質水分量測定において、着用後に有意な改善が見られた。また、成長ホルモンについても対照群と比較して大幅な増加が見られた。角質水分量及び水分蒸散量は、アトピー性皮膚炎の症状に直接的な影響を及ぼし、成長ホルモンは皮膚の成長に関係することから症状に間接的な影響を及ぼすものと考えられている。従って、実施群の肌着を着用した場合、症状の改善に大きく寄与するものと考えられる。
【産業上の利用可能性】
【００４７】
本発明によれば、アトピー性皮膚炎の患者が長時間着用した場合であっても、患部の不快感や症状の悪化が起こりにくく、安全に使用することが可能なアトピー性皮膚炎患者用肌着を提供することができる。
【図面の簡単な説明】
【００４８】
【図１】実施例において、角質水分量及び水分蒸散量を測定する箇所を示す概略図である。
【図１】
0005009701.tif 000005